(57)【要約】  本発明は、特定の架橋したブチルゴムを含むシーリングコンパウンド、特にタイヤのシーリングコンパウンド、その使用、並びにそのシーリングコンパウンドの製造方法に関する。【特許請求の範囲】
【請求項１】
（Ａ）少なくとも１つの架橋したブチルゴム；
（Ｂ）少なくとも１つの樹脂、
を含み、さらに任意選択により以下の成分：
（Ｃ）少なくとも１つの老化安定剤；
（Ｄ）（Ａ）による架橋したブチルゴム以外の少なくとも１つのゴム；
（Ｅ）少なくとも１つの可塑剤；及び
（Ｆ）少なくとも１つのフィラー
のうちのいずれも含まない、又は、これらのうちの１つ、２つ、３つ、又は全てを含んでいる、シーリング組成物。
【請求項２】
（Ｃ）；（Ｄ）；（Ｅ）；及び（Ｆ）から選択される以下の３つの成分：
（Ｃ）少なくとも１つの老化安定剤；
（Ｄ）（Ａ）による架橋したブチルゴム以外の少なくとも１つのゴム；
（Ｅ）少なくとも１つの可塑剤、
を含む、請求項１に記載のシーリング組成物。
【請求項３】
前記の少なくとも１つの架橋したブチルゴムが、
ａ）少なくとも１つのイソオレフィン；
ｂ）共役マルチオレフィンに由来する構造単位が、（ｉ）少なくとも部分的にハロゲン化されている又は（ｉｉ）ハロゲン化されていない、少なくとも１つの共役マルチオレフィン、
に由来する構造単位を含むコポリマーであって、
架橋したブチルゴムがさらに
（Ｉ）１２５℃においてＡＳＴＭ  Ｄ  １６４６，ＭＬ１＋８に準拠して測定して少なくとも３０、好ましくは３０〜１２０、さらに好ましくは４０〜１００、さらに好ましくは５５〜１００、なおさらに好ましくは５５〜９０のムーニー粘度；及び
（ＩＩ）少なくとも５質量％、好ましくは５〜６０質量％、より好ましくは７〜５５質量％、最も好ましくは１０〜５０質量％のゲル含有量
を有する、請求項１又は２に記載のシーリング組成物。
【請求項４】
少なくとも１つのイソオレフィンに由来する構造単位が、イソブテン、２−メチル−１−ブテン、３−メチル−１−ブテン、及び２−メチル−２−ブテンからなる群から選択される少なくとも１つのイソオレフィン、好ましくはイソブテンの構造単位を含む、請求項３に記載のシーリング組成物。
【請求項５】
少なくとも１つの共役マルチオレフィンに由来する構造単位が、イソプレン、ブタジエン、２−メチルブタジエン、２，４−ジメチルブタジエン、ピペリレン、３−メチル−１，３−ペンタジエン、２，４−ヘキサジエン、２−ネオペンチルブタジエン、２−メチル−１，５−ヘキサジエン、２，５−ジメチル−２，４−ヘキサジエン、２−メチル−１，４−ペンタジエン、４−ブチル−１，３−ペンタジエン、２，３−ジメチル−１，３−ペンタジエン、２，３−ジブチル−１，３−ペンタジエン、２−エチル−１，３−ペンタジエン、２−エチル−１，３−ブタジエン、２−メチル−１，６−ヘプタジエン、シクロペンタジエン、メチルシクロペンタジエン、シクロヘキサジエン、１−ビニル-シクロヘキサジエン、及び１−メチルシクロヘプテンからなる群から選択される少なくとも１つの共役マルチオレフィン、好ましくはイソプレンの構造単位を含む、請求項３又は４に記載のシーリング組成物。
【請求項６】
少なくとも１つの架橋したブチルゴムが、
ｃ）ｂ）による共役マルチオレフィン以外の少なくとも１つの架橋性マルチオレフィン、に由来する構造単位をさらに含む、請求項３〜５のいずれか一項に記載のシーリング組成物。
【請求項７】
少なくとも１つの架橋性マルチオレフィンに由来する構造単位が、ノルボルナジエン、２−イソプロペニルノルボルネン、５−ビニル−２−ノルボルネン、ジビニルベンゼン、ジイソプロペニルベンゼン、ジビニルトルエン、ジビニルキシレン、又は前記の化合物のＣ１〜Ｃ２０アルキル置換誘導体、好ましくは、ジビニルベンゼン、ジイソプロペニルベンゼン、ジビニルトルエン、ジビニルキシレン、又は前記の化合物のＣ１〜Ｃ２０アルキル置換誘導体、最も好ましくは、ジビニルベンゼン及びジイソプロペニルベンゼンからなる群から選択される少なくとも１つの架橋性マルチオレフィンの構造単位を含む、請求項６に記載のシーリング組成物。
【請求項８】
架橋性ブチルゴム（Ａ）、及び存在する場合にはさらなるゴム（Ｄ）の合計を１００ｐｈｒとして、シーリング組成物中の架橋ブチルゴムの総量が４５ｐｈｒ〜１００ｐｈｒ、好ましくは６０ｐｈｒ〜１００ｐｈｒ、より好ましくは７０ｐｈｒ〜１００ｐｈｒである、請求項１〜７のいずれか一項に記載のシーリング組成物。
【請求項９】
前記樹脂が炭化水素樹脂、好ましくは以下の特性：
-  −５０℃より高いガラス転移温度Ｔｇ、
-  −３０℃より高い軟化点、
-  ４００ｇ／モル〜２０００ｇ／モルの範囲の数平均分子量（Ｍｎ）、及び
-  ３未満の多分散度（ＰＤＩ＝Ｍｗ／Ｍｎ、Ｍｗ＝重量平均分子量）、
の少なくとも１つ、より好ましくは全てを有する炭化水素樹脂を含む、請求項１から８のいずれか一項に記載のシーリング組成物。
【請求項１０】
シーリング組成物中の樹脂（Ｂ）の量が、架橋したブチルゴム及び存在する場合にはさらなるゴム（Ｄ）の合計に基づいて、１０ｐｈｒ〜６０ｐｈｒ、好ましくは２０ｐｈｒ〜５５ｐｈｒ、さらに好ましくは２５ｐｈｒ〜５０ｐｈｒである、請求項１〜９のいずれか一項に記載のシーリング組成物。
【請求項１１】
１，３−ブタジエン、イソプレン、２，３−ジメチル−１，３−ブタジエン、１，３−ペンタジエン、１，３−ヘキサジエン、３−ブチル−１，３−オクタジエン、２−フェニル−１，３−ブタジエン、又はそれらの混合物を含む群から選択される共役ジオレフィンに基づくコポリマーからなる群から選択される、架橋したブチルゴム（Ａ）以外の少なくとも１つのゴム（Ｄ）を含む、請求項１〜１０のいずれか一項に記載のシーリング組成物。
【請求項１２】
各場合において架橋ブチルゴム（Ａ）及び存在する場合にはさらなるゴム（Ｄ）の合計に基づいて、
・  ４５ｐｈｒ〜１００ｐｈｒ、好ましくは６０ｐｈｒ〜１００ｐｈｒ、より好ましくは７０ｐｈｒ〜１００ｐｈｒの少なくとも１つの架橋ブチルゴム、
・  １０ｐｈｒ〜６０ｐｈｒ、好ましくは２０ｐｈｒ〜５５ｐｈｒ、より好ましくは２５ｐｈｒ〜５０ｐｈｒの少なくとも１つの樹脂（Ｂ）、
・  ０ｐｈｒ〜２０ｐｈｒ、好ましくは１ｐｈｒ〜１０ｐｈｒ、より好ましくは１ｐｈｒ〜７ｐｈｒの少なくとも１つの老化安定剤（Ｃ）、
・  ０ｐｈｒ〜５５ｐｈｒ、好ましくは０ｐｈｒ〜４０ｐｈｒ、より好ましくは０ｐｈｒ〜３０ｐｈｒの少なくとも１つのゴム（Ｄ）、
・  ０ｐｈｒ〜６０ｐｈｒ、好ましくは１０ｐｈｒ〜５５ｐｈｒ、より好ましくは１５ｐｈｒ〜５０ｐｈｒの少なくとも１つの可塑剤（Ｅ）、
・  任意選択により場合によっては、１ｐｈｒ〜５０ｐｈｒ、好ましくは１ｐｈｒ〜３５ｐｈｒ、より好ましくは１ｐｈｒ〜３０ｐｈｒの少なくとも１つのフィラー（Ｆ）、
を含有する、請求項１〜１１のいずれか一項に記載のシーリング組成物。
【請求項１３】
少なくとも、固体又は液体成分又はその溶液を混合する工程を含む、請求項１〜１２のいずれか一項に記載のシーリング組成物を製造する方法。
【請求項１４】
請求項１〜１２のいずれか一項に記載のシーリング組成物を含む空気圧式車両タイヤ。  
【請求項１５】
請求項１４に記載の少なくとも１つの空気圧式車両タイヤを含む車両。
【発明の詳細な説明】
【技術分野】
【０００１】
本発明は、特定の架橋したブチルゴムを含むシーリングコンパウンド、特にタイヤシーリングコンパウンド、及びその使用、並びに前記シーリングコンパウンドの製造方法に関する。
【背景技術】
【０００２】
自動車及びトラック用の空気入りタイヤの使用中には、異物の侵入の結果としてのタイヤに対する損傷、及び損傷によるタイヤの空気の喪失のリスクがある。タイヤの空気の喪失は不安定な乗り心地をしばしばもたらし、それはタイヤの即時交換又は間に合わせの修理を必要とする。危険な交通状況においてタイヤの交換又は修理のために車両を停止したり車両から離れたりすることを必要としないように、さまざまなタイヤ及びホイールのデザインが開発されてきている。したがって、タイヤの空気圧が失われた場合に、トレッドを下のサポートリングへと下げることにより、一時的に旅を続けることを可能にするランフラット特性を有するタイヤが市場に存在する。さらに、強化されたタイヤサイドウォールを特徴とするランフラットタイヤがあり、これはタイヤの空気圧が失われた場合に、危険な乗車状況になることなく、限られた時間のあいだ空気圧がなくても、車軸荷重に耐えることができる。市場に存在しているこれら全てのデザインは、タイヤの質量及び転がり抵抗を顕著に増大させ、したがって、自動車の運転において、燃料の消費を増加させる。
【０００３】
浸入している異物を取り囲む、及び／又は異物が形成する穴を直接閉じる自己シーリング層の形態のシーリングコンパウンドを有するタイヤが、原則として知られている。
【０００４】
米国特許第３，５６５，１５１（Ａ）号明細書は、インナーライナーによって分離され、かつタイヤカーカス内でビードからビードへと支持されている２層のシーリングコンパウンドを含むセルフシーリングタイヤを開示している。シーリング材は主にスチレン-ブタジエンゴム（ＳＢＲ）及び少量の架橋剤から構成されており、ＳＢＲ成分は８０ｐｈｒから９５ｐｈｒ（１００質量部のゴムに対する質量部）のコールド重合ＳＢＲ及び５ｐｈｒから２０ｐｈｒのホット重合ＳＢＲの混合物である。この文献は、接着及び凝集特性については全く言及していない。
【０００５】
セルフシーリングタイヤは、米国特許第３，９８１，３４２（Ａ）号明細書にも開示されている。この特許は、低分子量液体エラストマー及び高分子量固体エラストマーの混合物と、その混合物の部分的な架橋を生じさせるのに十分な量の架橋剤を含む層を有するセルフシーリングタイヤについて記載しており、液体エラストマーは固体エラストマーよりも多い量で存在している。
【０００６】
米国特許第４，２２８，８３９（Ａ）号明細書は、高エネルギー放射線によって分解可能なポリマー材料と、放射線及び／又は熱によって架橋可能なポリマー材料との混合物を含む層を有するセルフシーリングタイヤを開示している。
【０００７】
米国特許第４，６６４，１６８（Ａ）号明細書は、製造及び使用中にシーリングコンパウンドを所定の位置に保持するために、内側のうえのセルフシーリング層と、そのシーリング層と部分的に重なる多数の支持要素とを有するセルフシーリングタイヤを開示している。
【０００８】
米国特許第７，００４，２１７（Ｂ）号明細書は、カーカスとインナーライナーの間にシーリングコンパウンドを有するシーリングチャンバーを含むセルフシーリングタイヤを開示している。
【０００９】
米国特許第４，１１３，７９９（Ａ）号明細書は、高分子量のブチルゴムと低分子量のブチルゴムとを２０：８０から６０：４０の比率で含み、５５質量％から７０質量％の量の粘着付与剤を添加したシーリング層を開示している。
【００１０】
ドイツ国特許出願公開第１０−２００９−００３３３３号明細書は、セルフシール空気式自動車タイヤのための、粘弾性ゲルから構成されたシーリングコンパウンドを開示しており、これは０．０５ｍｍから８ｍｍの平均直径を有する粒子の形態の未加硫又は加硫されたゴムなどのポリマーから構成されるフィラーを含む。この粒子は、ゲルから構成されている既知のシーラントと比較して、シーリング作用をさらに改善することを意図している。接着及び凝集特性への効果は明らかにされていない。
【００１１】
国際公開第２００８／０１９９０１号は、とりわけ、ｐ−キノンジオキシム及び過酸化ベンゾイルで部分的に架橋されたブチルゴムに基づくシーリングコンパウンドを開示している。
【００１２】
さらに、米国特許第５，２９５，５２５（Ａ）号明細書は、ゴム、及び低分子量の液体ゴムタイプと高分子量の固体ゴムタイプの組み合わせに基づくシーラントを開示している。
【００１３】
米国特許第６，５０８，８９８（Ｂ）号明細書に詳述されているゲルシステムは、ポリウレタン及びシリコーンに基づいている。しかし、シリコーンゴムから作られた加硫物は、例えば、ナフテン油及び芳香族油に対する耐性がない。他の基材への低い接着性（低い表面エネルギー）、並びに高い水蒸気及びガス透過性も同様に、タイヤに使用するには不利である。シリコーンゴムは、ＢＲ又は天然ゴムより１００倍高いガス透過性を有すると述べられている（Kautschuk Technologie [Rubber Technology], F.Roethemeyer, F. Sommer, Carl Hanser Verlag Munich Vienna, 2006; 206ページ）。ポリウレタンゴムを使用することの欠点は、可塑剤との相容性がないことである。フタル酸エステル及びアジピン酸エステルは、最大３０ｐｈｒまで相溶する。ポリエステルタイプは、加水分解安定剤を必要とする。ポリエーテルタイプは、ＵＶ安定剤を必要とする。硬度スケールの高い方の領域に見られるポリウレタンエラストマーも、加水分解の傾向があるため、好ましくない耐熱性を有している（Kautschuk Technologie, F.Roethemeyer, F. Sommer, Carl Hanser Verlag Munich Vienna, 2006; 218ページ）。上記の理由により、したがって、シリコーンゴムベース及びポリウレタンゴムベースのタイヤ用途のためのシーラントの使用は不利である。
【００１４】
国際公開第２００９／１４３８９５号は、第二成分として予め架橋されたＳＢＲ粒子と、主成分として天然又は合成ゴムを含むシーリングコンパウンドを開示している。これらの架橋したＳＢＲの粒子は、熱エマルション重合によって製造される。様々な研究が、高温エマルション重合の場合の５０℃から低温エマルション重合の場合の５℃への重合温度の低下が、分子量分布に強い影響を及ぼしたことを示している。５℃でのフリーラジカル重合の初期段階でのチオールの迅速な反応における低分子量画分の形成が明らかに減少し、それによって、ポリマーの鎖長のより良い制御が可能にされた。改善された鎖長分布と並んで、望ましくない制御されていない架橋反応も明らかに減少したことが示された。高温エマルション重合によって得られたＳＢＲ粒子は、したがって、低温ポリマーと比較して、非常に広い分子量分布と高レベルの制御されていない分岐を有している。したがって、粘弾性特性の制御された調整は不可能である（Science and Technology of Rubber, James E. Mark, Burak Erman, Elsevier Academic Press, 2005, 50ページ）。
【００１５】
ハロブチルゴムと窒素またはリンとを含む求核試薬から生成されたアイオノマーを含むシーラント層を備えたセルフシーリングタイヤが、欧州特許出願公開第２９９３０６１Ａ号公報によって知られている。
【００１６】
例えば一緒になって単一のシーラント層を形成する有機ペルオキシド解重合ブチルゴムを含む、内蔵型パンクシーラント層を備えたセルフシーリングタイヤが、欧州特許出願公開第２９３９８２３Ａ１号公報に開示されている。
【００１７】
国際公開第２０１７／０１７０８０号は、１００ＭＵから１７０ＭＵの範囲にムーニー粘度（ＭＬ１＋４＠１００℃）を有するシーリングゲルを含むシーリングコンパウンドを開示しており、これは、とりわけ、特定のプロセス条件下で、７５ＭＵから１１０ＭＵのムーニー粘度（ＭＬ１＋４＠１００℃）を有するジエンゴムゲルと少なくとも１つの架橋剤の存在下での少なくとも１つの共役ジエンのエマルション重合によって得ることができる。
【００１８】
粘弾性は、純粋な弾性の特徴だけでなく、粘性流動性の特徴も存在するという意味での材料の特徴であり、これは、例えば、変形時の内部摩擦の発生に現れる。
【００１９】
結果として生じるヒステリシスは、通常、高温（たとえば６０℃）での損失係数tanδの測定によって特徴付けられ、これはタイヤ内のゴム混合物についての、特にタイヤトレッドについての重要なパラメータである。ヒステリシスは、動的応力（可逆伸び）下でのゴム混合物の熱蓄積の指標であるだけでなく、タイヤの転がり抵抗の優れた指標でもある（Rubber Technologist's Handbook, Volume 2; 190ページ）。ヒステリシス損失の測定パラメータはtanδであり、これは貯蔵弾性率に対する損失弾性率の比率として定義されている。たとえば、DIN 53 513、DIN 53 535も参照されたい。市販のシーリングコンパウンド、たとえばContinentalのContiSeal（登録商標）は、６０℃、１０Ｈｚ、３Ｋ／分の加熱速度において比較的高いtanδ値０．５８を有する。
【００２０】
アプリケーションに関連する適切な温度／周波数範囲及び振幅範囲内でのtanδの低下は、たとえば、エラストマーにおける熱蓄積の低減につながる。タイヤの最小の転がり抵抗は、そのタイヤを装着した車両の最小の燃料消費を可能にする。
【００２１】
転がり抵抗は、単位長さ当たりの回転するタイヤによる機械的エネルギーの熱への変換を意味すると理解されている。転がり抵抗の次元（ディメンション）はジュール／メートルある（Scale Models in Engineering, D. Schuring, Pergamon Press, Oxford, 1977）。
【００２２】
シーリングコンパウンドは、実際の使用における高い要求を満たさなければならない。それらは、−４０℃から＋９０℃までの動作温度の全範囲にわたって、柔らかく、粘着性があり、かつ寸法的に安定していなければならない。それと同時に、シーリングコンパウンドはまた、粘性でなければならない。
【００２３】
タイヤトレッドを通ってタイヤの内部に物体が入った後、シーリングコンパウンドがその物体を囲むべきである。その物体がタイヤから外へ出ると、その物体に付着しているシーリングコンパウンドは、結果として生じる穴の中へ引き込まれるか、又はシーリングコンパウンドはタイヤ内圧の結果としてその穴に流れ込み、その穴を閉じる。さらに、これらのシーリングコンパウンドはガスに対して非浸透性でなければならず、それにより、一時的なさらなる移動が可能になる。シーリングコンパウンドは、簡単なプロセスでインナータイヤライナーに適用できるべきである。
【００２４】
シーリングコンパウンドは、さらに、タイヤ内で寸法的に安定した状態であることを保つために、インナーライナーへの高い接着性及び高い凝集力を備えていなければならない。
【００２５】
従来技術は、既知のシーリングコンパウンドが、最小の転がり抵抗だけでなく、同時に優れた接着特性及び凝集特性も必要とされる特定の用途にはまだ不十分であることを示している。
【先行技術文献】
【特許文献】
【００２６】
【特許文献１】米国特許第３，５６５，１５１（Ａ）号明細書
【特許文献２】米国特許第３，９８１，３４２（Ａ）号明細書
【特許文献３】米国特許第４，２２８，８３９（Ａ）号明細書
【特許文献４】米国特許第４，６６４，１６８（Ａ）号明細書
【特許文献５】米国特許第７，００４，２１７（Ｂ）号明細書
【特許文献６】米国特許第４，１１３，７９９（Ａ）号明細書
【特許文献７】ドイツ国特許出願公開第１０−２００９−００３３３３号明細書
【特許文献８】国際公開第２００８／０１９９０１号
【特許文献９】米国特許第５，２９５，５２５（Ａ）号明細書
【特許文献１０】米国特許第６，５０８，８９８（Ｂ）号明細書
【特許文献１１】欧州特許出願公開第２９９３０６１Ａ号公報
【特許文献１２】欧州特許出願公開第２９３９８２３Ａ１号公報
【特許文献１３】国際公開第２０１７／０１７０８０号
【非特許文献】
【００２７】
【非特許文献１】Kautschuk Technologie [Rubber Technology], F.Roethemeyer, F. Sommer, Carl Hanser Verlag Munich Vienna, 2006; 206、218頁
【非特許文献２】Science and Technology of Rubber, James E. Mark, Burak Erman, Elsevier Academic Press, 2005, 50頁
【発明の概要】
【発明が解決しようとする課題】
【００２８】
発明のまとめ
本発明は、実際の使用における高い要求を、特に接着力及び凝集力の点で満たす、シーリングコンパウンド、特にセルフシーリングタイヤ用のシーリングコンパウンドを含む。
【００２９】
本発明によるシーリングコンパウンドは優れた接着性および凝集性を示す一方、セルフシーリングタイヤに使用された場合には転がり抵抗の非常にわずかな悪化を引き起こすだけであり、後者もまた本発明の一部である。
【課題を解決するための手段】
【００３０】
発明の詳細な説明
特に、本発明は、以下のもの：
（Ａ）少なくとも１つの架橋したブチルゴム；
（Ｂ）少なくとも１つの樹脂；
を含み、さらに任意選択により以下の成分：
（Ｃ）少なくとも１つの老化安定剤；
（Ｄ）（Ａ）による架橋したブチルゴム以外の少なくとも１つのゴム；
（Ｅ）少なくとも１つの可塑剤；
（Ｆ）少なくとも１つのフィラー
のうち１つ、２つ、３つ、又は全てを含んでいてもよい、シーリング組成物を特に含む。
【００３１】
この時点で、本発明の範囲は、一般的な用語内で、又は好ましい範囲のなかで、上述した及び以下で引用する、成分、値の範囲、及び／又はプロセスパラメータの任意及び全ての可能な組み合わせを含むことに留意されたい。
【００３２】
シーリングコンパウンドは、少なくとも１つの架橋したブチルゴム（Ａ）を含む。
【００３３】
本明細書で使用する場合、架橋したブチルゴム（架橋ブチルゴムとも記す）という用語は、以下：
ａ）少なくとも１つのイソオレフィン
ｂ）共役マルチオレフィンに由来する構造単位が（ｉ）少なくとも部分的にハロゲン化されているか又は（ｉｉ）ハロゲン化されていない、少なくとも１つの共役マルチオレフィン、及び、
ｃ）任意選択により場合によって、しかし好ましくは、ｂ）による共役マルチオレフィン以外の少なくとも１つの架橋性マルチオレフィン、
に由来する構造単位を含むコポリマーであって、
架橋したブチルゴムはさらに
（Ｉ）１２５℃においてＡＳＴＭ  Ｄ  １６４６，ＭＬ１＋８に準拠して測定して少なくとも３０、好ましくは３０〜１２０、さらに好ましくは４０〜１００、さらに好ましくは５５〜１００、なおさらに好ましくは５５〜９０のムーニー粘度、及び
（ＩＩ）少なくとも５質量％、好ましくは５〜６０質量％、より好ましくは７〜５５質量％、最も好ましくは１０〜５０質量％のゲル含有量
を有する、架橋したブチルゴムを意味する。
【００３４】
ゲル含有量を測定するためには、２５０ｍｇの架橋ブチルゴムを２５ｍｌのトルエン中で２３℃において２４時間撹拌しながら膨潤させる。得られたゲルを２００００ｒｐｍで１２０分間遠心分離をし、分離して、７０℃で、一定質量になるまで乾燥させて、秤量する。ゲル含有量は次のように計算される：
ゲル含有量＝ｍｇ単位でのゲルの乾燥質量／２５０ｍｇ
【００３５】
本発明によるシーリングコンパウンド中の架橋ブチルゴムの総量は、架橋ブチルゴム（Ａ）及び存在する場合にはさらなるゴム（Ｄ）の合計量を１００ｐｈｒとして、典型的には４５ｐｈｒ〜１００ｐｈｒ、好ましくは６０ｐｈｒ〜１００ｐｈｒ、より好ましくは７０ｐｈｒ〜１００ｐｈｒである。
【００３６】
明示的に別段の記載がない場合、ｐｈｒは、ゴム１００部当たりの部数を指す。
【００３７】
本発明は、架橋ブチルゴムを調製するための特別なプロセスに限定されない。架橋ブチルゴムの調製は当業者に周知であり、例えば（Ａ）標準的なイソプレン−イソブチレンゴム（ＩＩＲ）又はそれらのハロゲン化類似体（ＣＩＩＲ、ＢＩＩＲ）を過酸化物又は架橋剤、特に上述したものを用いた温度誘導反応によって、又は（Ｂ）イソオレフィン、共役マルチオレフィン、及び架橋性マルチオレフィン、特に上述したものを、標準的な方法にしたがって共重合することによって、実施することができる。
【００３８】
好ましくは、重合は、ブチルポリマーの製造における従来の温度、例えば、−１００℃〜＋５０℃の範囲の温度で行われる。ポリマーは、溶液中のモノマー混合物の重合によって、又はスラリー重合法によって製造することができる。重合は、好ましくは懸濁液中で行われる（スラリー法）−例えば、Ullmann’s Encyclopedia of Industrial Chemistry （第５版の完全改訂版，Ａ２３巻；編集者Elversら, ２９０〜２９２頁）を参照されたい。
【００３９】
好ましくは、重合されるモノマー混合物は、７５質量％〜９９．９８質量％の範囲の少なくとも１つのイソオレフィン、０．０１質量％〜１５質量％の範囲の少なくとも１つの共役マルチオレフィン、及び０．０１質量％〜１０質量％の範囲の少なくとも１つの架橋性マルチオレフィンを含む。
【００４０】
より好ましくは、モノマー混合物は、８２質量％〜９９．９質量％の範囲のＣ４〜Ｃ７イソオレフィン、０．０５質量％〜１０質量％の範囲の少なくとも１つの共役マルチオレフィン、及び０．０５質量％から８質量％の範囲の少なくとも１つの架橋性マルチオレフィンを含む。
【００４１】
最も好ましくは、モノマー混合物は、９５質量％〜９９．８５質量％の範囲のＣ４〜Ｃ７イソオレフィン、０．１質量％〜５質量％の範囲の少なくとも１つの共役マルチオレフィン、及び０．０５質量％〜５質量％の少なくとも１つの架橋性マルチオレフィンを含む。全てのモノマーの合計が１００質量％になることは当業者には明らかであろう。
【００４２】
モノマー混合物は、少量の１つ又は複数の追加の重合可能なコモノマーを含みうる。例えば、モノマー混合物は、少量のスチレン系モノマー、例えば、ｐ−メチルスチレン、スチレン、α−メチルスチレン、ｐ−クロロスチレン、ｐ−メトキシスチレン、インデン（インデン誘導体を含む）及びそれらの混合物を含みうる。それが存在する場合には、モノマー混合物の最大５．０質量％までの量でスチレン系モノマーを使用することが好ましい。イソオレフィンの量は、したがって、ここでも合計１００質量％になるように調整しなければならない。
【００４３】
適切なイソオレフィンの例には、４〜１６個の炭素原子、好ましくは４〜７個の炭素原子を有するイソオレフィンモノマー、例えば、イソブテン、２−メチル−１−ブテン、３−メチル−１−ブテン、２−メチル−２−ブテンが含まれる。最も好ましいイソオレフィンはイソブテンである。
【００４４】
適切な共役マルチオレフィンの例には、イソプレン、ブタジエン、２−メチルブタジエン、２，４−ジメチルブタジエン、ピペリレン、３−メチル−１，３−ペンタジエン、２，４−ヘキサジエン、２−ネオペンチルブタジエン、２−メチル−１，５−ヘキサジエン、２，５−ジメチル−２，４−ヘキサジエン、２−メチル−１，４−ペンタジエン、４−ブチル−１，３−ペンタジエン、２，３−ジメチル−１，３−ペンタジエン、２，３−ジブチル−１，３−ペンタジエン、２−エチル−１，３−ペンタジエン、２−エチル−１，３−ブタジエン、２−メチル−１，６−ヘプタジエン、シクロペンタジエン、メチルシクロペンタジエン、シクロヘキサジエン、及び１−ビニル-シクロヘキサジエン、１−メチルシクロヘプテンが含まれる。
【００４５】
好ましい共役マルチオレフィンは、イソプレン及びブタジエンである。イソプレンが特に好ましい。
【００４６】
共役マルチオレフィン以外の架橋性マルチオレフィンには、ノルボルナジエン、２−イソプロペニルノルボルネン、５−ビニル−２−ノルボルネン、ジビニルベンゼン、ジイソプロペニルベンゼン、ジビニルトルエン、ジビニルキシレン、又は上記化合物のＣ１〜Ｃ２０アルキル置換誘導体が含まれる。より好ましくは、架橋性マルチオレフィンは、ジビニルベンゼン、ジイソプロペニルベンゼン、ジビニルトルエン、ジビニルキシレン、又は前記化合物のＣ１〜Ｃ２０アルキル置換誘導体である。最も好ましくは、架橋性マルチオレフィンは、ジビニルベンゼン又はジイソプロペニルベンゼンである。
【００４７】
本発明によるコンパウンドに使用される架橋ブチルゴムの共役マルチオレフィンから誘導される構造単位の含有量は、典型的には０．１モル％以上、好ましくは０．１モル％〜１５モル％、別の実施形態では０．５モル％以上、好ましくは０．５モル％〜１０モル％、別の実施形態では０．７モル％以上、好ましくは０．７〜８．５モル％、特に０．８〜１．５、又は１．５〜２．５モル％、又は２．５〜４．５モル％、又は４．５〜８．５
モル％であり、特にイソブテンとイソプレンが使用されている場合にそうである。
【００４８】
少なくとも部分的にハロゲン化されている共役マルチオレフィンから誘導された構造単位を含む架橋ブチルゴムについて、そのハロゲンレベルは、架橋ブチルゴムに対して、例えば、０．１〜５質量％、好ましくは０．５〜３．０質量％である。
【００４９】
ハロゲン化は、好ましくは、塩素化又は臭素化を意味するものとする。本発明の一実施形態では、コポリマーは、イソブチレン−イソプレンゴム（ＩＩＲ、ブチルゴム）、ブロモブチルゴム（ＢＩＩＲ）、又はクロロブチルゴム（ＣＩＩＲ）である。
【００５０】
モル％で示される「含有量」という用語は、架橋ブチルゴムのすべての構造単位に対する、それぞれのモノマーから誘導される構造単位のモル量を示す。
【００５１】
シーリングコンパウンドは、少なくとも１つの樹脂（Ｂ）をさらに含む。
【００５２】
有用な樹脂の例には、炭化水素樹脂が含まれる。炭化水素樹脂は、炭素及び水素に基づく化合物を意味すると当業者によって理解されており、これはポリマー混合物中で粘着性付与剤（タッキファイアー）として通常使用されている。それらは、使用される量でポリマー混合物と混和性であるか、又は少なくとも相容性であり、混合物中の希釈剤及び／又は増量剤として作用する。炭化水素樹脂は、固体又は液体でありうる。炭化水素樹脂は、脂肪族、脂環式、芳香族、及び／又は水素化芳香族化合物を含みうる。様々な合成及び／又は天然樹脂を使用することができ、オイルベース（鉱油樹脂）でありうる。使用する樹脂のＴｇは−５０℃より上、好ましくは−５０℃と１００℃の間であるべきである。炭化水素樹脂はまた、熱可塑性樹脂として説明することができ、これは加熱した場合に、軟化し、したがって成形することができる。それらは、軟化点、又は、例えば顆粒の形で、樹脂が互いにくっつくその温度によって特徴付けることができる。
【００５３】
好ましい樹脂は、以下の特性の少なくとも１つ、より好ましくは全てを示す：
-  −５０℃より高いＴｇ、
-  −３０℃より高い軟化点（特に−３０℃から１３５℃の範囲）、
-  数平均分子量（Ｍｎ）が、４００ｇ／モル〜２０００ｇ／モルの範囲にある、
-  多分散度（ＰＤＩ＝Ｍｗ／Ｍｎ、Ｍｗ＝重量平均分子量）が３未満である。
【００５４】
軟化点は、規格ＩＳＯ  ４６２５の「リングアンドボール」法によって決定される。Ｍｎ及びＭｗは、当業者によく知られている技術手段、例えば、ゲル浸透クロマトグラフィー（ＧＰＣ）によって決定することができる。
【００５５】
使用される炭化水素樹脂の例は、シクロペンタジエン（ＣＰＤ）又はジシクロペンタジエン（ＤＣＰＤ）ホモポリマー又はシクロペンタジエンコポリマー樹脂、テルペンホモポリマー又はコポリマー樹脂、テルペン／フェノールホモポリマー又はコポリマー樹脂、Ｃ５画分またはＣ９画分のホモポリマー又はコポリマー樹脂、α-メチルスチレンのホモ-又はコポリマー樹脂、及び記載したものの混合物である。ここでは、（Ｄ）ＣＰＤ／ビニル芳香族コポリマー樹脂、（Ｄ）ＣＰＤ／テルペンコポリマー樹脂、（Ｄ）ＣＰＤ／Ｃ５画分コポリマー樹脂、（Ｄ）ＣＰＤ／Ｃ９画分コポリマー樹脂、テルペン／ビニル芳香族コポリマー樹脂、テルペン／フェノールコポリマー樹脂、Ｃ５画分／ビニル芳香族コポリマー樹脂、及び記載したものの混合物が特に挙げられるべきである。
【００５６】
「テルペン」という用語は、α-ピネン、β-ピネン、及びリモネンに基づくモノマーを包含し、リモネン、又はリモネンエナンチオマーの混合物が好ましい。適切なビニル芳香族は、例えば、スチレン、α−メチルスチレン、ｏ−メチルスチレン、ｍ−メチルスチレン、ｐ−メチルスチレン、ビニルトルエン、ｐ−（tert−ブチル）スチレン、メトキシスチレン、クロロスチレン、ヒドロキシスチレン、ビニルメシチレン、ジビニルベンゼン、ビニルナフタレン、又はＣ９画分からの、若しくはＣ８〜Ｃ１０画分からの任意のビニル芳香族である。
【００５７】
本発明のシーリングコンパウンド中の樹脂（Ｂ）の量は、架橋ブチルゴムと、存在する場合はさらなるゴム（Ｄ）との合計に基づいて、典型的には１０ｐｈｒ〜６０ｐｈｒ、好ましくは２０ｐｈｒ〜５５ｐｈｒ、より好ましくは２５ｐｈｒ〜５０ｐｈｒである。
【００５８】
シーリングコンパウンドは、少なくとも１つの老化安定剤（Ｃ）をさらに含んでいてもよい。
【００５９】
適切な老化安定剤には、フェノール系老化防止剤、例えば、アルキル化フェノール、スチレン化フェノール、立体障害フェノール、例えば、２，６−ジ−tert-ブチルフェノール、２，６−ジ−tert-ブチル−ｐ−クレゾール（ＢＨＴ）、２，６−ジ−tert-ブチル−４−エチルフェノール、エステル基を含む立体障害のあるフェノール類、チオエーテル基を含む立体障害のあるフェノール類、２，２’−メチレンビス-（４−メチル−６−tert-ブチルフェノール）（ＢＨＰ）、及び立体障害のあるチオビスフェノール類が含まれる。
【００６０】
ゴムの変色がそれほど重要でない場合は、アミン老化安定剤、例えば、ジアリール-p-フェニレンジアミン類（ＤＴＰＤ）、オクチル化ジフェニルアミン（ＯＤＰＡ）、フェニル-α-ナフチルアミン（ＰＡＮ）、フェニル-β-ナフチルアミン（ＰＢＮ）の混合物、好ましくは、フェニレンジアミンに基づくものも使用することができる。フェニレンジアミンの例は、Ｎ−イソプロピル−Ｎ’−フェニル−ｐ−フェニレンジアミン、Ｎ−１，３−ジメチルブチル−Ｎ’−フェニル−ｐ−フェニレンジアミン（６ＰＰＤ）、Ｎ−１，４−ジメチルペンチル−Ｎ’−フェニル−ｐ−フェニレンジアミン（７ＰＰＤ）、Ｎ，Ｎ’−ビス−１，４−（１，４−ジメチルペンチル）−ｐ−フェニレンジアミン（７７ＰＤ）等である。
【００６１】
他の老化安定剤には、ホスファイト類、例えば、亜リン酸トリス（ノニルフェニル）、重合した２，２，４−トリメチル−１，２−ジヒドロキノリン（ＴＭＱ）、２−メルカプトベンゾイミダゾール（ＭＢＩ）、メチル−２−メルカプトベンゾイミダゾール（ＭＭＢＩ）、メチルメルカプトベンゾイミダゾール亜鉛（ＺＭＭＢＩ）が含まれる。ホスファイト類は、フェノール系老化安定剤と組み合わせて使用してもよい。
【００６２】
シーリングコンパウンド中の老化安定剤（Ｃ）の量は、架橋ブチルゴムと存在する場合はさらなるゴム（Ｄ）の合計に基づいて、典型的には０．５ｐｈｒ〜２０ｐｈｒ、好ましくは１ｐｈｒ〜１０ｐｈｒ、より好ましくは１ｐｈｒ〜７ｐｈｒである。
【００６３】
シーリングコンパウンドは、成分（Ａ）による架橋ブチルゴム以外の少なくとも１つのゴムをさらに含んでいてもよい。
【００６４】
適切なゴム（Ｄ）には、１，３−ブタジエン、イソプレン、２，３−ジメチル−１，３−ブタジエン、１，３−ペンタジエン、１，３−ヘキサジエン、３−ブチル−１，３−オクタジエン、２−フェニル−１，３−ブタジエン、又はそれらの混合物を含む群からの共役ジオレフィンに基づくコポリマー、より好ましくは、天然のシス−１，４−ポリイソプレン、合成のシス−１，４−ポリイソプレン、３，４−ポリイソプレン、ポリブタジエン、１，３−ブタジエン-アクリロニトリルコポリマー、及びそれらの混合物を含む群からのコポリマーが含まれる。
【００６５】
そのようなゴムは、例えば、I. Franta, Elastomers and Rubber Compounding Materials, Elsevier, New York 1989,又はUllmann’s Encyclopedia of Industrial Chemistry, Vol. A23, VCH Verlagsgesellschaft, Weinheim 1993に記載されており、以下のものが含まれる：
ＢＲ−          ポリブタジエン、
Ｎｄ−ＢＲ−    ネオジムポリブタジエンゴム、
Ｃｏ−ＢＲ−    コバルトポリブタジエンゴム、
Ｌｉ−ＢＲ−    リチウムポリブタジエンゴム、
Ｎｉ−ＢＲ−    ニッケルポリブタジエンゴム、
Ｔｉ−ＢＲ−    チタンポリブタジエンゴム、
ＰＩＢ−        ポリイソブチレン、
ＡＢＲ−        ブタジエン／Ｃ１−４アルキルアクリレートコポリマー、
ＩＲ−          ポリイソプレン、
ＳＢＲ−        １質量％〜６０質量％、好ましくは２質量％〜５０質量％のスチレン含有量を有するスチレン／ブタジエンコポリマー、
Ｅ−ＳＢＲ−    エマルジョンスチレン／ブタジエンコポリマー、
Ｓ−ＳＢＲ−    溶液スチレン／ブタジエンコポリマー、
ＸＳＢＲ−      スチレン／ブタジエンコポリマー、及びアクリル酸、メタクリル酸、アクリロニトリル、ヒドロキシエチルアクリレート及び／又はヒドロキシエチルメタクリレート、グリシジルメタクリレートとのグラフトポリマーであって、２質量％〜５０質量％のスチレン含有量、及び１質量％〜３０質量％の共重合した極性モノマーの含有量を有するもの、
ＮＢＲ−        ブタジエン／アクリロニトリルコポリマー、典型的には５質量％〜６０質量％、好ましくは１０質量％〜５０質量％のアクリロニトリル含有量を有するもの、
ＨＮＢＲ−      二重結合の最大１００％までが水素化された、完全に水素化された、及び部分的に水素化されたＮＢＲゴム、
ＨＸＮＢＲ−    カルボキシル化された、部分的に水素化された、及び完全に水素化されたニトリルゴム、
ＥＰ（Ｄ）Ｍ−  エチレン／プロピレン／（ジエン）コポリマー、
ＥＶＭ−        エチレン-酢酸ビニル、
任意選択により場合によっては、架橋したブチルゴムに対して上で示した定義を満たさない範囲で、
ＩＩＲ−        イソブチレン／イソプレンコポリマー、好ましくは０．５質量％から１０質量％のイソプレン含有量を有するもの、
ＢＩＩＲ−      臭素化イソブチレン／イソプレンコポリマー、好ましくは０．１質量％〜１０質量％の臭素含有量を有するもの、
ＣＩＩＲ−      塩素化イソブチレン／イソプレンコポリマー、好ましくは０．１質量％〜１０質量％の塩素含有量を有するもの、
並びに、全ての上述したゴムの混合物。
【００６６】
本発明のシーリングコンパウンド中のゴム（Ｄ）の量は、架橋ブチルゴム及びさらなるゴム（Ｄ）の合計に基づいて、典型的には０ｐｈｒ〜５５ｐｈｒ、好ましくは０ｐｈｒ〜４０ｐｈｒ、より好ましくは０ｐｈｒ〜３０ｐｈｒである。
【００６７】
シーリングコンパウンドは、少なくとも１つの可塑剤をさらに含みうる。
【００６８】
可塑剤は、冷たい条件下、特に０℃未満の温度において、シーリング混合物のシーリング効果を改善するために、ゴム及び樹脂を含むマトリックスを希釈して、それをより柔らかく且つよりしなやかにする。適切な可塑剤は、典型的には、−２０℃より低い、好ましくは−４０℃より低いＴｇを有する。
【００６９】
適切な可塑剤は、芳香族又は非芳香族のいずれかであってよい任意の液体エラストマー又は潤滑油、及びエラストマー、特にジエン含有エラストマーにおいて可塑化作用が知られている任意の液体物質である。特に適切なものは、４００〜９００００ｇ／モルのＭｎを有する液体エラストマーである。潤滑油の例は、低粘度又は高粘度を有する水素化又は非水素化形態のナフテン油、パラフィン油、芳香族又はＤＡＥ（蒸留芳香族抽出物）油、ＭＥＳ（中抽出溶媒）油、ＴＤＡＥ（処理蒸留芳香族抽出物）油、ミネラルオイル、植物油（及びそれらのオリゴマー、例えば、パーム油、菜種油、大豆油、又はひまわり油）、及び言及した油の混合物である。
【００７０】
ポリブテンに基づく油、特にポリイソブチレン（ＰＩＢ）ベースの油、並びに、エーテル-、エステル-、ホスフェート-、及びスルホネート系可塑剤も適切であり、エステル類及びホスフェート類が好ましい。好ましいホスフェート可塑剤は、１２〜３０個の炭素原子を有するもの、例えば、リン酸トリオクチルである。好ましいエステル可塑剤は、トリメリテート、ピロメリテート、フタレート、１，２−シクロヘキサンジカルボキシレート、アジペート、アゼレート、セバケート、グリセロールトリエステル、及びそれらの混合物を含む群からの物質である。合成又は天然の形態（例えば、ひまわり油又は菜種油の場合）で優先的に使用される脂肪酸は、５０質量％より多く、より好ましくは８０質量％より多くオレイン酸を含む脂肪酸である。トリエステルの中で、主に５０質量％より多い、より好ましくは８０質量％より多い量の不飽和Ｃ１８脂肪酸、例えば、オレイン酸、リノール酸、リノレン酸、及びその混合物からなるグリセロールトリエステルが好ましい。そのようなトリエステルはオレイン酸の含有量が高く、文献には、タイヤのトレッドに使用されるゴム混合物のための可塑剤として、例えば、米国特許出願公開第２００４／０１２７６１７号明細書に記載されている。
【００７１】
液体エラストマーの場合とは異なり、液体可塑剤の数平均分子量（Ｍｎ）は、好ましくは４００〜２５０００ｇ／モルの範囲、さらにより好ましくは８００〜１００００ｇ／モルの範囲である（ＧＰＣによって測定して）。
【００７２】
まとめると、液体エラストマー、ポリオレフィン油、ナフテン油、パラフィン油、ＤＡＥ油、ＭＥＳ油、ＴＤＡＥ油、鉱油（ミネラルオイル）、植物油；エーテル、エステル、ホスフェート、スルホネートからなる可塑剤；及び記載したものの混合物の群からの液体可塑剤を用いることが好ましい。
【００７３】
本発明によるシーリングコンパウンド中の可塑剤（Ｅ）の量は、架橋ブチルゴム及び存在する場合にはさらなるゴム（Ｄ）の合計量に基づいて、例えば、０ｐｈｒ〜６０ｐｈｒ、好ましくは１０ｐｈｒ〜５５ｐｈｒ、より好ましくは１５ｐｈｒ〜５０ｐｈｒであってよい。
【００７４】
シーリングコンパウンドは、少なくとも１つのフィラーをさらに含んでいてもよい。
【００７５】
本明細書で使用される場合、フィラーという用語は、強化フィラー（典型的には、５００ｎｍ未満、特に２０ｎｍ〜２００ｎｍの範囲の平均サイズを有する粒子）及び非強化フィラー又は不活性フィラー（典型的には、１μｍより大きい、たとえば２μｍ〜２００μｍの範囲の平均サイズを有する粒子）を含む。強化フィラー及び非強化フィラーは、シーリングコンパウンドにおいて凝集力を向上させることを意図している。
【００７６】
適切なフィラーには以下のものが含まれる。
-  タイヤ製造で通常使用されるカーボンブラック。たとえば、ＡＳＴＭ規格３００、６００、７００、又は９００（Ｎ３２６、Ｎ３３０、Ｎ３４７、Ｎ３７５、Ｎ６８３、Ｎ７７２、又はＮ９９０）に準拠したカーボンブラックであり、通常はサーマルブラック、ファーネスブラック、又はガスブラック法によって製造され、２０ｍ２／ｇ〜２００ｍ２／ｇのＢＥＴ表面積（ＩＳＯ  ６８１０規格に記載されたＣＴＡＢの吸収を用いて決定して）を有し、例えば、ＳＡＦ、ＩＳＡＦ、ＩＩＳＡＦ、ＨＡＦ、ＦＥＦ、又はＧＰＦカーボンブラックである。あるいは、２０ｍ２／ｇ未満の表面積を有するカーボンブラックを使用することもできる。
-  シリカ、例えば、シリケートの溶液の沈殿又はハロゲン化ケイ素の火炎加水分解によって生成され、５〜１０００、好ましくは３０ｍ２／ｇ〜４００ｍ２／ｇの比表面積（ＩＳＯ  ５７９４／１規格によって測定されたＢＥＴ表面積）を有し、５〜４００ｎｍの一次粒径を有する。シリカは、任意選択で、他の金属酸化物、例えば、Ａｌ、Ｍｇ、Ｃａ、Ｂａ、Ｚｎ、及びＴｉの酸化物との混合酸化物の形態であってもよい。
-  合成シリケート、例えば、ケイ酸アルミニウム、アルカリ土類金属シリケート、例えば、ケイ酸マグネシウム又はケイ酸カルシウムであり、２０ｍ２／ｇ〜４００ｍ２／ｇのＢＥＴ表面積（ＩＳＯ  ５７９４／１規格によって測定して）及び１０ｎｍ〜４００ｎｍの一次粒子径を有する。
-  天然シリケート、例えば、カオリン及びその他の天然シリカ。
-  金属酸化物、例えば、酸化亜鉛、酸化カルシウム、酸化マグネシウム、酸化アルミニウム。
-  金属炭酸塩、例えば、炭酸マグネシウム、炭酸カルシウム、炭酸亜鉛。
-  金属硫酸塩、例えば、硫酸カルシウム、硫酸バリウム。
-  金属水酸化物、例えば、水酸化アルミニウム及び水酸化マグネシウム。
-  着色性フィラー又は着色されたフィラー、例えば、顔料。
-  ５ｎｍ〜１０００ｎｍの粒子径を有する、ポリクロロプレン、ＮＢＲ、及び／又はポリブタジエンに基づくゴムゲル。
【００７７】
前述のフィラーは、単独で又は組み合わせて使用することができる。
【００７８】
フィラーは、本発明によるシーリングコンパウンド中に、架橋ブチルゴム及び存在する場合はさらなるゴム（Ｄ）の合計に基づいて、１ｐｈｒ〜５０ｐｈｒの量で、好ましくは１ｐｈｒ〜３５ｐｈｒの量で、より好ましくは１ｐｈｒ〜３０ｐｈｒの量で存在しうる。
【００７９】
本発明によるシーリングコンパウンドは、さらなる成分をさらに含むことができる。
【００８０】
そのようなさらなる成分には、ゴム混合物で通常使用されるゴム助剤、例えば、１つ以上のさらなる架橋剤、促進剤、熱安定剤、光安定剤、オゾン安定剤、加工助剤、増量剤、有機酸、又は難燃剤が含まれる。
【００８１】
上記のさらなるゴム助剤は、単独で又は組み合わせて使用することができる。
【００８２】
ゴム助剤は、合計で０．１ｐｈｒ〜５０ｐｈｒの量で使用することができる。
【００８３】
本発明の一実施形態では、シーリングコンパウンドは、各場合に架橋ブチルゴム（Ａ）及び存在する場合にはさらなるゴム（Ｄ）の合計に基づいて、
・  ４５ｐｈｒ〜１００ｐｈｒ、好ましくは６０ｐｈｒ〜１００ｐｈｒ、より好ましくは７０ｐｈｒ〜１００ｐｈｒの少なくとも１つの架橋ブチルゴム、
・  １０ｐｈｒ〜６０ｐｈｒ、好ましくは２０ｐｈｒ〜５５ｐｈｒ、より好ましくは２５ｐｈｒ〜５０ｐｈｒの少なくとも１つの樹脂（Ｂ）、
・  ０ｐｈｒ〜２０ｐｈｒ、好ましくは１ｐｈｒ〜１０ｐｈｒ、より好ましくは１ｐｈｒ〜７ｐｈｒの少なくとも１つの老化安定剤（Ｃ）、
・  ０ｐｈｒ〜５５ｐｈｒ、好ましくは０ｐｈｒ〜４０ｐｈｒ、より好ましくは０ｐｈｒ〜３０ｐｈｒの少なくとも１つのゴム（Ｄ）、
・  ０ｐｈｒ〜６０ｐｈｒ、好ましくは１０ｐｈｒ〜５５ｐｈｒ、より好ましくは１５ｐｈｒ〜５０ｐｈｒの少なくとも１つの可塑剤（Ｅ）、
・  任意選択により場合によっては、１ｐｈｒ〜５０ｐｈｒ、好ましくは１ｐｈｒ〜３５ｐｈｒ、より好ましくは１ｐｈｒ〜３０ｐｈｒの少なくとも１つのフィラー（Ｆ）、
を含有する。
【００８４】
本発明の一実施形態では、本発明によるシーリングコンパウンドは、以下で説明する特性のうち少なくとも１つをさらに示す。
【００８５】
本発明のシーリングコンパウンドは、例えば、５ＭＵから５０ＭＵ以下、好ましくは６ＭＵから２０ＭＵ以下のムーニー粘度（ＭＬ１＋４＠１００℃）を有する。ムーニー粘度は、規格ＡＳＴＭ  Ｄ１６４６（１９９９）によって決定され、昇温した温度におけるサンプルのトルクを測定する。シーリングコンパウンドを事前にカレンダー加工することが有用であることが判明している。この目的のために、シーリングコンパウンドを、Ｔ≦６０℃のローラー温度においてローラー上で加工して、圧延シートが得られる。打ち抜かれた円筒形のサンプルを加熱チャンバーに入れ、所望の温度まで加熱する。１分の予熱時間の後、ローターは一定の２回転/分で回転し、４分後にトルクを測定する。測定されたムーニー粘度（ＭＬ１＋４）は、「ムーニー単位」（ＭＵ，１００ＭＵ＝８．３Ｎｍ）である。
【００８６】
本発明のシーリングコンパウンドに対し、例えば、ローリングボールタック試験において鋼球がカバーする距離は、典型的には３ｃｍ未満、より好ましくは２ｃｍ未満、最も好ましくは０．０５ｃｍ〜２．０ｃｍの範囲である。
【００８７】
シーリングコンパウンドは、タイヤの転がり抵抗に対して最小の影響しか及ぼさないべきである。この目的のために、転がり抵抗の指標として業界で確立されている６０℃における損失係数tanδが測定パラメータとして使用され、これは、レオメーターを使用した動的機械分析（ＤＭＡ）によって決定される。その測定から、温度に依存した貯蔵及び損失係数Ｇ'及びＧ”が得られる。温度に依存したtanδ値は、損失弾性率の貯蔵弾性率に対する商により計算される。本発明のシーリングコンパウンドについての６０℃及び１０Ｈｚでのtanδ値は、典型的には０．３５未満、好ましくは０．３０未満、より好ましくは０．２５未満である。
【００８８】
本発明によるシーリングコンパウンドは、当業者に知られている全ての方法によって製造することができる。たとえば、固体又は液体の個々の成分を混合することができる。この目的に適した装置の例は、ローラー、内部ミキサー、又は混合押出機である。例えば、第１の工程において、少なくとも１つの架橋ブチルゴムを、樹脂の軟化温度よりも高い温度（第１の混合温度）において少なくとも１つの樹脂（Ｂ）と混合する。ここで、温度は、ミキサーに対する目標温度ではなく、混合物と、存在する場合にはそれに続く追加の成分の実際の温度であることに注意されたい。さらなる加工ステップは、好ましくは、樹脂（Ｂ）の軟化温度より低い温度、例えば、５０℃（第２の混合温度）にて行われる。
【００８９】
あるいは、シーリングコンパウンドの製造は、スクリュー押出機中で、マスターバッチとして次のように実施してもよい。
【００９０】
一軸スクリュー押出機が使用され、それは混合成分のための第１の計量した添加及び液化樹脂（Ｂ）のための第２の計量した添加（計量ポンプ）を有する。混合はスクリューを回転させることによって行われ、混合成分に高せん断がかけられる。混合物は、次に、チョッパーツールを備えたホモジナイザーに送られる。このゾーンの下流で、マスターバッチは最終的に単純な押し出しヘッドを通して目的の形状に押し出される。得られたシーリングコンパウンドは、例えば、２つのシリコーンコーティングされたフィルムの間に包装され、冷却され、すぐに使用できるようになる。このステップにおいて必要に応じて、さらに混合成分（顔料、フィラーなど）を量り入れることができるようにするために、押出物を事前に二本ロールシステムに送ることもできる。計量添加は連続的に行ってもよい。ロール温度は好ましくは１００℃未満である。シーリング混合物は同様に包装される。このシーリング混合物は、例えばシーリングコンパウンドがロールに付着した結果としての、ツールの汚染／汚れのリスクにさらされることなく、工業的な条件下で製造することができる。
【００９１】
タイヤへのシーリング層の適用は、タイヤの加硫に続いて行うことができる。シーリング層を適用する典型的な方法は、例えば、米国特許第５，２９５，５２５Ａ号明細書に記載されている。ジエンゴムゲルに基づくシーリングコンパウンドは、例えば、加硫を受ける必要なしに、連続プロセスにおいてタイヤライニングに適用することができる。シーリングコンパウンドは、例えば、タイヤの内側上のシーリング層又はストリップとして押し出すことができる。代替の実施形態では、シーリングコンパウンドはストリップとして加工することができ、これが次にタイヤの内側に接着される。
【００９２】
さらなる代替の実施形態では、シーリングコンパウンドは、例えば、タイヤの内側上に噴霧される溶剤セメントとして調製することができる。ラミネートとしてのさらなる代替の適用形式は、米国特許第４，９１３，２０９Ａ号明細書に記載されている。
【００９３】
本発明によるシーリングコンパウンドは、セルフシーリングタイヤのシーリング成分として、並びに中空体及び膜のシールとして特に有用である。
【００９４】
したがって、本発明はさらに、タイヤにおけるシーリングコンパウンドの使用、好ましくは空気圧式車両用タイヤのインナーライナー上のシーリング層としての使用に関する。
【００９５】
したがって、本発明はさらに、本発明によるシーリングコンパウンドを含む空気圧式車両用タイヤ、及びそのような空気圧式車両用タイヤの少なくとも１つを含む車両を提供する。
【００９６】
本発明によるシーリングコンパウンドの利点は、優れた凝集及び接着特性、並びにタイヤの転がり抵抗に対するそれらの低い影響である。
【図面の簡単な説明】
【００９７】
【図１】パンクチャー-シーリング-テストのテスト装置を示す図である。
【００９８】
以下の実施例は、本発明を説明するが、それを限定するものではない。
【実施例】
【００９９】
実施例：
実施例では、表１による次の物質を使用した。
【０１００】
【表１】
2021527154.tif 000002
【０１０１】
【表２】
2021527154.tif 000003
【０１０２】
試験方法：
架橋ブチルゴムのムーニー粘度は、規格ASTM D1646（1999）によって決定し、1999 Alpha Technologies MV 2000ムーニー粘度計（メーカーのシリアル番号：25AIH2753）を使用して昇温した温度においてサンプルのトルクを測定する。
【０１０３】
ゲル含有量は、本発明の詳細な説明において上で記載したようにして測定した。
【０１０４】
本発明によるシーリングコンパウンドの粘着性（接着力の測定パラメータ）は、ローリングボールタックテスターによって決定した。
【０１０５】
試験は、標準規格ASTM D3121-06に準拠して周囲温度において実施した。シーリングコンパウンドを105℃及び120バールにおいて1 mmの厚さに10分間プレスし、圧力下で12時間にわたり室温まで冷却した。このようにプレスされたシーリングコンパウンドを、エッジの長さが20 cm×10 cmの長方形に切断し、滑らかかつ汚染のない表面を確保した。厚さ1mmの長方形のシーリングコンパウンドを平らな面上に置き、テスターが同様に平らになり（水準器でチェックした）かつ6 cm以上のボールの転がり距離が可能となるように、ローリングボールタックテスターを長方形のシーリングフィルム上に設置した。1cmの直径を有する研磨された鋼球（ChemInstruments）を、各試験の前にアセトンで洗浄し、次にローリングボールタックテスターの上に置いた。ローリングボールタックテスターのトリガー機構を作動させることによって、ボールを、制御された動きの状態に置いた。ボールが試験材料上を転がった距離を測定した。これは、ローリングボールテスターの端からボールの中央までを測定することによって行った。各試験は、汚染のない表面上で実施した。試験は少なくとも3回繰り返し、平均を結果として報告した。
【０１０６】
転がり抵抗の指標としての60℃における損失係数tanδの決定は、DIN-ISO 6721-1及び6721-2に準拠して、ここではTA InstrumentsのARES-G2レオメーターを使用して行った。転がり抵抗の指標としての損失係数を測定するためのシーリングコンパウンドの調製は、以下のように行った：シーリングコンパウンドを、T≧60℃のローラー温度においてローラー上で加工して、圧延シートを得た。そのシートを続いて0.5 mmのロールギャップを通過させ、その結果、3.5 mm以下の厚さを有するシートが得られた。このシートからサイズ10 cm×10 cmのサンプルを採取し、10 cm×10 cm×0.1 cmの型内で、120 barの圧力、105℃以上の温度Tにおいて10分間プレスした。10分以内に室温まで冷却した後、動的機械的測定のために、8 mmの直径を有する丸いサンプルを、プレスされた材料から打ち抜いた。このサンプルを2枚のプレートの間に固定した。温度試験の前に、100℃及び2 Nの初期荷重で10分間、サンプルに対して時間試験を行った。その後、2 Nの初期荷重及び2%の最大変形で、10 Hzの一定周波数及び3 K/分の加熱速度で、-100℃から170℃の範囲において温度試験を行った。 
【０１０７】
例１及び２
＜パンクチャー-シーリング-テスト（PST）＞
シーリングコンパウンドの瞬間的なシーリング挙動を、-25℃、周囲温度、及び100℃において、パンクシーリングテスト（PST）によって決定した。テスト装置を、液体窒素で冷却することができ、加熱することができる気候チャンバー内に配置した。テスト装置を図１に示し、これを引張り試験機（Zwick Z010 Retroline, BZ 010/7H2AS02, シリアル番号：139055、組み立て年1998）に組み込んだ。これは、窒素を充填することができる、タイヤを模したガラス製圧力容器（５）、圧力を監視するための、コンピューターに接続されたマノメーター（６）、シーリングコンパウンド（３）の厚さ3 mmの層を備えたタイヤ断面（２）から構成されている。この目的のために、シーリングコンパウンドを105℃及び120バールにおいて10分間、3 mmの厚さにプレスし、12時間にわたり圧力下で室温まで冷却する。タイヤ断面の寸法にカットされた、プレスされたシールコンパウンドを、タイヤ断面の表面上に押し付けて、タイヤ断面と圧力容器の間に配置する。
【０１０８】
試験を開始する前に、圧力容器（５）を、250 kPaの圧力に達する窒素で満たした。その圧力を少なくとも12時間にわたり一定に保った。シーリングコンパウンドを含むサンプルは、試験を開始する前に少なくとも1時間、それぞれ、テスト温度においてコンディショニングした。穿刺（１）は、直径5 mmのスチール製の釘を500 mm/分の速度でタイヤ断面（２）の中へ押し込み、その釘の少なくとも2.5 cmの長さが穴（４）を通って圧力容器（５）内に入るようにすることによって調製した。圧力を15分間監視した後、500 mm/分の速度で釘を引き抜き、再び圧力をさらに15分間観察した。
【０１０９】
試験したシーリングコンパウンドは、2013年4月に組み立てられたCollin W 150Gロールミルで製造した。混合操作中のロール温度は90℃だった。ロールのギャップは1 mmから3 mmの間であり、摩擦は-10％で、1分あたりのロールの回転数は7 rpmから8 rpmだった。
【０１１０】
本発明の例１によるシーリングコンパウンドの製造のために、架橋したブチルゴム（Ａ）を、最初にゴム（Ｄ）と一緒に均一に混合した。その後、樹脂（Ｂ）を少しずつ徐々に添加し、続いて老化安定剤（Ｃ）、顔料（Ｆ）、最後に可塑剤（Ｅ）を添加した。
【０１１１】
比較例２によるシーリングコンパウンド及び本発明の例１によるシーリングコンパウンドの組成を表２に特定してある。
【０１１２】
【表２】
2021527154.tif 000004
【０１１３】
シーリングコンパウンドの特性を、下の表３にまとめてある。
【０１１４】
【表３】
2021527154.tif 000005
【０１１５】
本発明によるシーリングコンパウンド（例１）は、使用下における典型的な温度、すなわち夏の条件下での回転条件（約100℃）において、従来技術（例２）によるものと比較して優れていることは明らかである。
【０１１６】
＜タイヤテスト＞
例１及び２によるコンパウンドを、タイヤで試験した。
【０１１７】
厚さ3 mmのシーラント層を、キュアしたタイヤの内側の、膨らませている空気と接するインナーライナー上に接着剤で接着させることによって適用した。例１によるコンパウンドをタイヤＡ及びＢの中に適用し、例２によるコンパウンドをタイヤＣ及びＤに適用した。
【０１１８】
トライアルでは、乗用車タイプの215/55 R17サイズの「ContiEcoContact3ブランド」のタイヤを試験した。次に、9つのミシン目孔のある直径2.5 mmの釘3つ、直径3.4 mmの釘3つ、直径5 mmの釘3つを、トレッド及びクラウン部を通して、取り付けて膨らませたタイヤ（250 kPa）の1つに刺した。
【０１１９】
タイヤは、時速80 km/hにて、公称荷重536 kgのもとで、200 kmのあいだ圧力の損失なしにローリングドラム（直径1707〜2000 mm）上での走行に耐え、その後、長距離走行を停止した。
【０１２０】
タイヤＡ及びＣを周囲温度において8時間以上保管した後、室温において、釘を1本ずつ引き抜いた。低温性能試験では、タイヤＢ及びＤを-25℃において気候チャンバー内に8時間より長く保管した。
【０１２１】
タイヤＣ及びＤの9つの穴のうち6つは、釘を抜いた後にシールされた。驚くべきことに、タイヤＡの9つの穴のうちの8つ及びタイヤＢの9つの穴のすべて（！）は、釘を引き抜いた後にシールされ、これは本発明によるシーリングコンパウンドの優位性を明確に示している。
【図１】
2021527154.tif 000006
【国際調査報告】
2021527154.tif 000007
2021527154.tif 000008
2021527154.tif 000009